(57)【要約】  優れた耐熱性を有する光学部材が得られる光学部材の製造方法、及びポリチオール混合物の製造方法の提供。  工程１：化合物１−１、化合物１−２及び化合物１−３の混合物１と、ポリイソ（チオ）シアネート化合物とを混合し重合組成物を得る工程と、  工程２：工程１で得られた重合組成物を重合して光学部材を得る工程と、を備え、  工程１の混合物１のチオール当量の測定値が１０２ｇ／ｅｑ以下である、光学部材の製造方法。【特許請求の範囲】
【請求項１】
工程１：下記化合物１−１、下記化合物１−２及び下記化合物１−３の混合物１と、ポリイソ（チオ）シアネート化合物とを混合し重合組成物を得る工程と、
工程２：前記工程１で得られた重合組成物を重合して光学部材を得る工程と、
を備え、
前記工程１の混合物１のチオール当量の測定値が１０２ｇ／ｅｑ以下である、光学部材の製造方法。
【化１】
2017175407.tif 000013
【請求項２】
前記ポリイソ（チオ）シアネート化合物が、キシリレンジイソシアネート、ビス（イソシアナトメチル）シクロヘキサン、ビス（イソシアナトシクロヘキシル）メタン、及びビス（イソシアナトメチル）ビシクロヘプタンから選ばれる少なくとも１種である、請求項１に記載の光学部材の製造方法。
【請求項３】
工程Ａ：２−メルカプトエタノールとエピクロロヒドリンをアミン触媒の存在下に反応させ、式（１）：
【化２】
2017175407.tif 000014
で表される化合物を得る工程と、
工程Ｂ：前記工程Ａで得られた化合物を硫化ナトリウムと反応させることにより、式（２）：
【化３】
2017175407.tif 000015
で表される化合物を得る工程と、
工程Ｃ：前記工程Ｂで得られた化合物を鉱酸の存在下にチオ尿素と反応させ、イソチウロニウム塩を得る工程と、
工程Ｄ：前記工程Ｃで得られたイソチウロニウム塩を塩基性物質で加水分解し、前記化合物１−１、前記化合物１−２及び前記化合物１−３の混合物を得る工程と、
工程Ｅ：前記工程Ｄで得られた混合物を鉱酸及び水で洗浄し、混合物を精製する工程と
を更に備え、
前記工程Ｅで得られた混合物を、前記工程１の混合物１として用いる、請求項１又は２に記載の光学部材の製造方法。
【請求項４】
前記工程Ｂにおいて、前記工程Ａで得られた化合物１００モル％に対して前記硫化ナトリウムを５０．０モル％超用いる、請求項３に記載の光学部材の製造方法。
【請求項５】
前記光学部材が、眼鏡レンズである、請求項１〜４のいずれかに記載の光学部材の製造方法。
【請求項６】
工程Ａ：２−メルカプトエタノールとエピクロロヒドリンをアミン触媒の存在下に反応させ、式（１）：
【化４】
2017175407.tif 000016
で表される化合物を得る工程と、
工程Ｂ：前記工程Ａで得られた化合物を硫化ナトリウムと反応させることにより式（２）：
【化５】
2017175407.tif 000017
で表される化合物を得る工程と、
工程Ｃ：前記工程Ｂで得られた化合物を鉱酸の存在下にチオ尿素と反応させ、イソチウロニウム塩を得る工程と、
工程Ｄ：前記工程Ｃで得られたイソチウロニウム塩を塩基性物質で加水分解し、下記化合物１−１、下記化合物１−２及び下記化合物１−３の混合物を得る工程と、
工程Ｅ：前記工程Ｄで得られた混合物を鉱酸及び水で洗浄し、混合物を精製する工程と
を備え、
前記工程Ｅで得られる混合物のチオール当量の測定値を１０２ｇ／ｅｑ以下とする、ポリチオール混合物の製造方法。
【化６】
2017175407.tif 000018
【請求項７】
前記工程Ｂにおいて、前記工程Ａで得られた化合物１００モル％に対して前記硫化ナトリウムを５０．０モル％超用いる、請求項６に記載のポリチオール混合物の製造方法。
【発明の詳細な説明】
【技術分野】
【０００１】
本発明は、光学部材の製造方法、及びポリチオール混合物の製造方法に関する。
【背景技術】
【０００２】
プラスチック製の眼鏡レンズは、ガラス製の眼鏡レンズと比較して、軽量で衝撃耐久性に優れている。現在の眼鏡レンズ市場においては、プラスチック製の眼鏡レンズが主流となっている。
特許文献１では、チオウレタン系のプラスチックレンズにおける染色性が安定化できるプラスチックレンズの製造方法が記載されている。ここでは、チオール基を含有するチオール化合物とイソシアナート基を含有するイソシアナート化合物を重合させて得られる重合体からプラスチックレンズを製造するプラスチックレンズの製造方法において、チオール基とイソシアナート基とを所定の官能基モル比で用い、かつ、この官能基モル比の変動が所定の範囲内となるようにチオール化合物とイソシアナート化合物とを用いることを特徴とするプラスチックレンズの製造方法が記載されている。
【先行技術文献】
【特許文献】
【０００３】
【特許文献１】特開２０００−４７００３号公報
【発明の概要】
【発明が解決しようとする課題】
【０００４】
特定のチオール化合物を用いてプラスチックレンズを製造する場合、製造ロットによっては、ガラス転移温度（以下、「Ｔｇ」ともいう）が低く、充分な耐熱性が得られないことがあった。
特許文献１では、プラスチックレンズの染色性の安定化を課題としており、染色性のバラツキは、原料チオール化合物の純度を表すチオール当量により大きな影響を与えると記載しているが、耐熱性に関しては評価されていない。
本発明の一実施例は、優れた耐熱性を有する光学部材が得られる光学部材の製造方法、及びポリチオール混合物の製造方法を提供することを課題とする。
【課題を解決するための手段】
【０００５】
本発明者は、重合組成物のモノマーとして、特定のチオール化合物の混合物を用いる場合には、混合物のチオール当量の測定値を所定の範囲にすることで、優れた耐熱性を有する光学部材が得られることを見出した。【０００６】
一実施例は、
工程１：下記化合物１−１、下記化合物１−２及び下記化合物１−３の混合物１と、ポリイソ（チオ）シアネート化合物とを混合し重合組成物を得る工程と、
工程２：工程１で得られた重合組成物を重合して光学部材を得る工程と、
を備え、
工程１の混合物１のチオール当量の測定値が１０２ｇ／ｅｑ以下である、光学部材の製造方法である。
【化１】
2017175407.tif 000002
【０００７】
一実施例は、
工程Ａ：２−メルカプトエタノールとエピクロロヒドリンをアミン触媒の存在下に反応させ、式（１）：
【化２】
2017175407.tif 000003
で表される化合物を得る工程と、
工程Ｂ：工程Ａで得られた化合物を硫化ナトリウムと反応させることにより、式（２）：
【化３】
2017175407.tif 000004
で表される化合物を得る工程と、
工程Ｃ：工程Ｂで得られた化合物を鉱酸の存在下にチオ尿素と反応させ、イソチウロニウム塩を得る工程と、
工程Ｄ：工程Ｃで得られたイソチウロニウム塩を塩基性物質で加水分解し、化合物１−１、化合物１−２及び化合物１−３の混合物を得る工程と、
工程Ｅ：工程Ｄで得られた混合物を鉱酸及び水で洗浄し、混合物を精製する工程と
を備え、
工程Ｅで得られる混合物のチオール当量の測定値を１０２ｇ／ｅｑ以下とする、ポリチオール混合物の製造方法である。
【発明の効果】
【０００８】
上述した一実施例によれば、優れた耐熱性を有する光学部材が得られる光学部材の製造方法、及びポリチオール混合物の製造方法を提供することができる。
【発明を実施するための形態】
【０００９】
［光学部材の製造方法］
一実施例の光学部材の製造方法は、
工程１：化合物１−１、化合物１−２及び化合物１−３の混合物１（以下、「ポリチオール混合物」又は「混合物１」ともいう）と、ポリイソ（チオ）シアネート化合物とを混合し重合組成物を得る工程と、
工程２：工程１で得られた重合組成物を重合して光学部材を得る工程と、
を備え、
工程１の混合物１のチオール当量の測定値が１０２ｇ／ｅｑ以下である。
一実施例の製造方法によれば、上述の範囲のチオール当量の測定値の混合物を用いることで、得られる光学部材のＴｇを高めることができ、優れた耐熱性を有する光学部材が得られる。
【００１０】
［工程１］
＜ポリチオール混合物＞
ポリチオール混合物は、下記化合物１−１、下記化合物１−２及び下記化合物１−３を含む。
【化４】
2017175407.tif 000005
【００１１】
ポリチオール混合物のチオール当量の測定値は、優れた耐熱性を得るため、１０２ｇ／ｅｑ以下、好ましくは更に好ましくは１００ｇ／ｅｑ以下、より好ましくは９９ｇ／ｅｑ以下である。
ポリチオール混合物のチオール当量の測定値は、優れた耐熱性を得るため、好ましくは９５ｇ／ｅｑ以上、より好ましくは９６ｇ／ｅｑ以上、更に好ましくは９７ｇ／ｅｑ以上、更に好ましくは９８ｇ／ｅｑ以上ある。当該範囲においては、優れた耐熱性に加えて、更には、脈理及び白濁を抑制する効果も奏する。
本明細書において、チオール当量とは、ポリチオール混合物中に含まれるメルカプト基の単位数量（ｅｑ）当たりの質量（ｇ）を意味する。
チオール当量の測定値の測定方法は、実施例に記載の方法による。
【００１２】
ポリチオール混合物は、特に限定されないが、チオール当量の測定値の調整のため、好ましくは、以下の工程Ａ〜工程Ｅを備える、製造方法により得られる。
【００１３】
〔工程Ａ〕
工程Ａでは、２−メルカプトエタノールとエピクロロヒドリンをアミン触媒の存在下に反応させ、式（１）：
【化５】
2017175407.tif 000006
で表される化合物を得る。
【００１４】
２−メルカプトエタノールとエピクロロヒドリンとのモル比は、好ましくは６０／４０〜４０／６０、より好ましくは６０／４０〜５０／５０、更に好ましくは５５／４５〜５０／５０である。
【００１５】
アミン触媒としては、例えば、トリエチルアミン、トリメチルアミン、トリプロピルアミンなどが挙げられる。
アミン触媒の配合量は、２−メルカプトエタノールとエピクロロヒドリンの合計１００質量部に対して、好ましくは０．１〜１０質量部、より好ましくは０．３〜７質量部、更に好ましくは０．５〜５質量部である。
【００１６】
工程Ａにおいて、反応温度は、好ましくは０〜６０℃、より好ましくは１０〜５５℃、更に好ましくは２０〜５０℃である。
工程Ａにおいて反応時間は、例えば、３０分〜２時間である。
【００１７】
〔工程Ｂ〕
工程Ｂでは、工程Ａで得られた化合物を硫化ナトリウムと反応させることにより、式（２）：
【化６】
2017175407.tif 000007
で表される化合物を得る。
【００１８】
硫化ナトリウムの使用量は、工程Ａで得られた化合物１００モル％に対して、チオール当量の測定値を調整し、優れた耐熱性を得るため、好ましくは５０．０モル％超、より好ましくは５１．０モル％以上、より好ましくは５２．０モル％以上である。
硫化ナトリウムの使用量は、工程Ａで得られた化合物１００モル％に対して、チオール当量の測定値を調整し、優れた耐熱性を得るため、好ましくは５５．０モル％以下、より好ましくは５４．０モル％以下、更に好ましくは５３．０モル％以下、更に好ましくは５２．０モル％以下、更に好ましくは５１．５モル％以下である。
硫化ナトリウムは水溶液として添加されることが好ましく、その場合、硫化ナトリウム水溶液の濃度は、好ましくは４０〜８０質量％、より好ましくは４５〜７０質量％、更に好ましくは５０〜６０質量％である。
【００１９】
工程Ｂにおいて、反応温度は、好ましくは０〜６０℃、より好ましくは１０〜５５℃、更に好ましくは２０〜５０℃である。
工程Ｂにおいて反応時間は、例えば、３０分〜２時間程度である。
【００２０】
〔工程Ｃ〕
工程Ｃでは、工程Ｂで得られた化合物を鉱酸の存在下にチオ尿素と反応させ、イソチウロニウム塩を得る。
鉱酸としては、例えば、塩酸、硝酸、硫酸等が挙げられる。
鉱酸は水溶液として添加されることが好ましく、その場合、鉱酸水溶液の濃度は、好ましくは１０〜５０質量％、より好ましくは２０〜４５質量％、更に好ましくは３０〜４０質量％である。
鉱酸の配合量は、工程Ａの２−メルカプトエタノールとエピクロロヒドリンの配合量の合計１００モル％に対して、好ましくは１００〜３００モル％、より好ましくは１１０〜２００モル％、更に好ましくは１３０〜１８０モル％である。
【００２１】
工程Ｃにおいて、反応温度は、好ましくは８０〜１３０℃、より好ましくは９０〜１２０℃、更に好ましくは１００〜１１５℃である。
工程Ｃにおいて反応時間は、例えば、５〜１５時間程度である。
【００２２】
〔工程Ｄ〕
工程Ｄでは、工程Ｃで得られたイソチウロニウム塩を塩基性物質で加水分解し、化合物１−１、化合物１−２及び化合物１−３の混合物を得る。
塩基性物質は、例えば、水酸化ナトリウム、水酸化カリウム等が挙げられ、好ましくは水酸化ナトリウムである。
塩基性物質は水溶液として添加されることが好ましく、その場合、塩基性物質水溶液の濃度は、好ましくは１０〜５０質量％、より好ましくは２０〜４５質量％、更に好ましくは２５〜４５質量％である。
【００２３】
工程Ｄにおいて、反応温度は、好ましくは４０〜１００℃、より好ましくは５０〜９０℃、更に好ましくは５５〜８０℃である。
工程Ｄにおいて反応時間は、例えば、１〜８時間程度である。
【００２４】
〔工程Ｅ〕
工程Ｅでは、工程Ｄで得られた混合物を鉱酸及び水で洗浄し、混合物を精製する。
鉱酸の好適例は、工程Ｃで例示したものと同様である。
水での洗浄は常法により行われる。なお、必要に応じて、洗浄又は先の工程で使用した有機溶媒を除去してもよい。
工程Ｅで得られた混合物は、好ましくは工程１の混合物１として用いられる。
【００２５】
以上のとおり、上記の製造方法において、工程Ａで得られた化合物に対する硫化ナトリウムの使用量の調整、並びに技術常識を考慮して諸条件の調整することで、得られるチオール混合物のチオール当量の測定値を調整できる。
【００２６】
＜ポリイソ（チオ）シアネート化合物＞
ポリイソ（チオ）シアネート化合物とは、ポリイソシアネート化合物及びポリイソチオシアネート化合物から選ばれる少なくとも１種を意味する。ポリイソ（チオ）シアネート化合物は、好ましくはポリイソシアネート化合物である。
ポリイソ（チオ）シアネート化合物としては、例えば、芳香環を１個以上有するポリイソ（チオ）シアネート化合物、脂環式ポリイソ（チオ）シアネート化合物、直鎖又は分岐鎖の脂肪族ポリイソ（チオ）シアネート化合物が挙げられる。
【００２７】
芳香環を１個以上有するポリイソ（チオ）シアネート化合物としては、例えば、ジイソシアナトベンゼン、２，４−ジイソシアナトトルエン、エチルフェニレンジイソシアネート、イソプロピルフェニレンジイソシアネート、ジメチルフェニレンジイソシアネート、ジエチルフェニレンジイソシアネート、ジイソプロピルフェニレンジイソシアネート、トリメチルベンゼントリイソシアネート、ベンゼントリイソシアネート、ビフェニルジイソシアネート、トルイジンジイソシアネート、４，４’−メチレンビス（フェニルイソシアネート）、４，４’−メチレンビス（２−メチルフェニルイソシアネート）、ビベンジル−４，４’−ジイソシアネート、ビス（イソシアナトフェニル）エチレン、キシリレンジイソシアネート、ビス（イソシアナトエチル）ベンゼン、ビス（イソシアナトプロピル）ベンゼン、α，α，α’，α’−テトラメチルキシリレンジイソシアネート、ビス（イソシアナトブチル）ベンゼン、ビス（イソシアナトメチル）ナフタリン、ビス（イソシアナトメチルフェニル）エーテル、２−イソシアナトフェニル−４−イソシアナトフェニルスルフィド、ビス（４−イソシアナトフェニル）スルフィド、ビス（４−イソシアナトメチルフェニル）スルフィド、ビス（４−イソシアナトフェニル）ジスルフィド、ビス（２−メチル−５−イソシアナトフェニル）ジスルフィド、ビス（３−メチル−５−イソシアナトフェニル）ジスルフィド、ビス（３−メチル−６−イソシアナトフェニル）ジスルフィド、ビス（４−メチル−５−イソシアナトフェニル）ジスルフィド、ビス（３−メトキシ−４−イソシアナトフェニル）ジスルフィド、ビス（４−メトキシ−３−イソシアナトフェニル）ジスルフィド、ジイソチオシアナトベンゼン、２，４−ジイソチオシアナトトルエン、２，５−ジイソチオシアナト−ｍ−キシレン、４，４’−メチレンビス（フェニルイソチオシアネート）、４，４’−メチレンビス（２−メチルフェニルイソチオシアネート）、４，４’−メチレンビス（３−メチルフェニルイソチオシアネート）、４，４’−ジイソチオシアナトベンゾフェノン、４，４’−ジイソチオシアナト−３，３’−ジメチルベンゾフェノン、ビス（４−イソチオシアナトフェニル）エーテル等が挙げられる。
【００２８】
脂環式ポリイソ（チオ）シアネート化合物としては、ジイソシアナトシクロヘキサン、ビス（イソシアナトメチル）シクロヘキサン、ビス（イソシアナトシクロヘキシル）メタン、ビス（イソシアナトメチル）ビシクロヘプタン、２，５−ジイソシアナト−１，４−ジチアン、２，５−ビス（イソシアナトメチル）−１，４−ジチアン、４，５−ジイソシアナト−１，３−ジチオラン、４，５−ビス（イソシアナトメチル）−１，３−ジチオラン、４，５−ビス（イソシアナトメチル）−２−メチル−１，３−ジチオラン等が挙げられる。
【００２９】
直鎖又は分岐の脂肪族ポリイソ（チオ）シアネート化合物としては、例えば、ヘキサメチレンジイソシアネート、２，２−ジメチルペンタンジイソシアネート、２，２，４−トリメチルヘキサンジイソシアネート、ブテンジイソシアネート、１，３−ブタジエン−１，４−ジイソシアネート、２，４，４−トリメチルヘキサメチレンジイソシアネート、１，６，１１−ウンデカントリイソシアネート、１，３，６−ヘキサメチレントリイソシアネート、１，８−ジイソシアネート−４−イソシアナトメチルオクタン、ビス（イソシアナトエチル）カーボネート、ビス（イソシアナトエチル）エーテル、リジンジイソシアナトメチルエステル、リジントリイソシアネート、ビス（イソシアナトメチル）スルフィド、ビス（イソシアナトエチル）スルフィド、ビス（イソシアナトプロピル）スルフィド、ビス（イソシアナトヘキシル）スルフィド、ビス（イソシアナトメチル）スルホン、ビス（イソシアナトメチル）ジスルフィド、ビス（イソシアナトエチル）ジスルフィド、ビス（イソシアナトプロピル）ジスルフィド、ビス（イソシアナトメチルチオ）メタン、ビス（イソシアナトエチルチオ）メタン、ビス（イソシアナトメチルチオ）エタン、ビス（イソシアナトエチルチオ）エタン、１，５−ジイソシアネート−２−イソシアナトメチル−３−ペンタン、１，２，３−トリス（イソシアナトメチルチオ）プロパン、１，２，３−トリス（イソシアナトエチルチオ）プロパン、３，５−ジチア−１，２，６，７−ヘプタンテトライソシアネート、２，６−ジイソシアナトメチル−３，５−ジチア−１，７−ヘプタンジイソシネート、２，５−ジイソシアネートメチルチオフェン、４−イソシアナトエチルチオ−２，６−ジチア−１，８−オクタンジイソシアネート、１，２−ジイソチオシアナトエタン、１，６−ジイソチオシアナトヘキサンが挙げられる。
ポリイソ（チオ）シアネート化合物は、１種又は２種以上を使用してもよい。
【００３０】
ポリイソ（チオ）シアネート化合物は、耐熱性を向上させるため、好ましくは、キシリレンジイソシアネート、ビス（イソシアナトメチル）シクロヘキサン、ビス（イソシアナトシクロヘキシル）メタン、及びビス（イソシアナトメチル）ビシクロヘプタンから選ばれる少なくとも１種である。
【００３１】
ポリイソ（チオ）シアネート化合物とポリチオール混合物との配合割合は、イソ（チオ）シアネート基／メルカプト基のモル比が、通常０．５〜２．０であり、好ましくは０．９５〜１．０５である。
【００３２】
工程１においては、ポリイソ（チオ）シアネート化合物とポリチオール混合物の他、ジメチル錫ジクロライドなどの有機錫等の重合触媒、ブトキシエチルアシッドホスフェート等の離型剤、抗酸化剤、紫外線安定化剤、着色防止剤、ブルーイング剤、蛍光増白剤等の各種添加剤を配合してもよい。
【００３３】
上記各種成分を通常の方法により混合することで、重合組成物が得られる。
【００３４】
［工程２］
工程２では、工程１により得られた、重合組成物を重合して光学部材を得る。
光学部材が眼鏡レンズである場合、重合は、注型重合法であることが好ましい。眼鏡レンズは、例えば、重合組成物を、ガラス又は金属製のモールドと、テープ又はガスケットとを組み合わせたモールド型に注入して重合を行うことで得られる。
【００３５】
重合条件は、重合組成物に応じて、適宜設定することができる。
重合開始温度は、通常０〜５０℃、好ましくは２０〜４０℃である。重合開始温度から昇温し、その後、加熱して硬化形成することが好ましい。例えば、昇温温度は、通常１１０〜１３０℃である。
重合終了後、眼鏡レンズを離型して、アニール処理を行ってもよい。アニール処理の温度は、好ましくは１００〜１５０℃である。
【００３６】
［光学部材］
光学部材としては、眼鏡レンズが挙げられる。
眼鏡レンズの表面形状は特に限定されず、平面、凸面、凹面等のいずれであってもよい。
眼鏡レンズは、単焦点レンズ、多焦点レンズ、累進屈折力レンズ等のいずれであってもよい。例えば、一例として、累進屈折力レンズについては、通常、近用部領域（近用部）及び累進部領域（中間領域）が、下方領域に含まれ、遠用部領域（遠用部）が上方領域に含まれる。
眼鏡レンズは、フィニッシュ型眼鏡レンズであってもセミフィニッシュ型眼鏡レンズであってもよい。
【００３７】
眼鏡レンズの厚さ及び直径は、特に限定されるものではないが、厚さは通常１〜３０ｍｍ程度、直径は通常５０〜１００ｍｍ程度である。
眼鏡レンズの屈折率ｎｅは、好ましくは１．５３以上、より好ましくは１．５５以上、より好ましくは１．５８以上、更に好ましくは１．６０以上、更に好ましくは１．６７以上、更に好ましくは１．７０以上であり、好ましくは１．８０以下である。
【００３８】
本発明は、上述の各成分の例、含有量、各種物性については、発明の詳細な説明に例示又は好ましい範囲として記載された事項を任意に組み合わせてもよい。
また、実施例に記載した組成に対し、発明の詳細な説明に記載した組成に調整を行えば、クレームした組成範囲全域にわたって実施例と同様に発明を実施することができる。
【実施例】
【００３９】
以下、具体的な実施例を示すが、本請求の範囲は、以下の実施例によって限定されるものではない。
実施例において、各種物性の測定及び評価は以下の方法で行った。【００４０】
［耐熱性］
実施例、比較例で得られた眼鏡レンズのガラス転移温度（Ｔｇ）を、熱器械分析装置「ＴＭＡ８３１０」株式会社リガク製を用いてペネトレーション法により測定した。測定時の昇温速度は１０Ｋ／分とし、ペネトレーション法用圧子として直径０．５ｍｍの圧子を用いた。【００４１】
［脈理］
外観検査装置「オプティカルモデュレックスＳＸ―ＵＩ２５１ＨＱ」ウシオ電機株式会社製を用いて、投影検査を行った。光源の高圧ＵＶランプ「ＵＳＨ―１０２Ｄ」を用いて１ｍの距離に白色のスクリーンを設置し、被験樹脂を光源とスクリーン間に挿入し、スクリーン上の投影像を観察し下記の基準により判定を行った。
Ａ：投影像に線状の不整がまったくないもの。
Ｂ：投影像に線状のごく薄い不整があるもの。
Ｃ：投影像に線状の薄い不整があるもの。
Ｄ：投影像に線状の濃い不整があるもの。
Ｅ：投影像に線状の著しい不整があるもの。【００４２】
［白濁］
暗箱内で蛍光燈下に被験樹脂を観察し、下記の基準により判定を行った。
Ａ：樹脂に白濁がまったくないもの。
Ｂ：樹脂にごく薄い白濁があるもの。
Ｃ：樹脂に薄い白濁があるもの。
Ｄ：樹脂に濃い白濁があるもの。
Ｅ：樹脂に著しい白濁があるもの。【００４３】
［チオール当量の測定値］
電位差自動滴定装置「ＡＴ−６１０」（京都電子工業株式会社製）を用いて測定を行った。
ポリチオール混合物０．１ｇを秤量し、クロロホルム２０ｍＬとイソプロピルアルコール１０ｍＬの混合溶媒に溶解し、０．０５ｍｏｌ／Ｌヨウ素溶液にて滴定を行い、下記式によってチオール当量（ｇ／ｅｑ）を求める。
チオール当量（ｇ／ｅｑ）=［〔サンプル量（ｇ）〕×〔ヨウ素液ファクター〕×１００×１００］／〔滴定量〕【００４４】
実施例１
（ポリチオール混合物の合成）
２−メルカプトエタノール７８．１ｇ（１．０００ｍｏｌ）とトリエチルアミン２．０ｇの混合液にエピクロロヒドリン９２．５ｇ（１．０００ｍｏｌ）を内温３５〜４０℃に保ちながら、１時間かけて滴下し、４０℃で１時間熟成を行った（工程Ａ）。この反応液にあらかじめ硫化ナトリウム９水和物１２５．０ｇ（０．５２０ｍｏｌ）を純水１００ｇに溶解した水溶液を内温４０〜４５℃に保ちながら１時間かけて滴下し、更に４５℃で１時間熟成を行った（工程Ｂ）。
次に、上記反応液に３６質量％塩酸水溶液３０３．８ｇ（３．０ｍｏｌ）及びチオ尿素１９０．３ｇ（２．５０ｍｏｌ）を加えて１１０℃で９時間加熱撹拌した（工程Ｃ）。
室温まで冷却後、トルエン４００ｍＬを加え、３０質量％水酸化ナトリウム水溶液６００．４ｇ（４．５ｍｏｌ）を徐々に加え、６０℃で４時間加水分解を行った（工程Ｄ）。
加水分解終了後、３６質量％塩酸水溶液１３０ｍＬを加え、４０℃で１時間洗浄を行った。
次いで水１００ｍＬで２回洗浄し、有機層を回収し、ロータリーエバポレーターでトルエンを除去し、目的とするポリチオール混合物を得た（工程Ｅ）。【００４５】
（眼鏡レンズの作製）
キシリレンジイソシアネート（以下「ＸＤＩ」ともいう）５０．６質量部、硬化触媒としてジメチル錫ジクロライド０．０１質量部、離型剤として酸性リン酸エステル「ＪＰ―５０６ｈ」（城北化学工業株式会社製）０．２０質量部、紫外線吸収剤「シーソーブ７０１」（シプロ化成株式会社製）０．５質量部を混合し、溶解させた。
さらに、上記のポリチオール混合物４９．４質量部を添加し、混合し、重合組成物とした。
ポリチオール混合物のチオール当量の測定値は９８ｇ／ｅｑであった。
この重合組成物を２００Ｐａにて１時間脱泡を行った後、ＰＴＦＥ（ポリテトラフルオロエチレン、濾過精度５．０μｍ）フィルターにて濾過を行った。次いで直径７５ｍｍ、−４．００Ｄのガラスモールドとテープからなるレンズ用モールド型へ注入した。重合終了後、電気炉からモールド型を取り出し、離型して眼鏡レンズを得た。得られた眼鏡レンズを更に１２０℃で３時間アニールを行った。
得られたポリマーの耐熱性（Ｔｇ）は１０３℃であった。更に脈理、白濁の評価を行った。結果を表１にまとめた。【００４６】
実施例２〜３、比較例１〜２
実施例２では硫化ナトリウム９水和物の使用量を０．５１５ｍｏｌ、実施例３では硫化ナトリウム９水和物の使用量を０．５１０ｍｏｌ、比較例１では硫化ナトリウム９水和物の使用量を０．５００ｍｏｌ、比較例２では硫化ナトリウム９水和物の使用量を０．４９０ｍｏｌにそれぞれ変更し、チオール当量の異なるポリチオール混合物を用いた以外は実施例１と同様に重合を行い、眼鏡レンズを作製し、耐熱性を測定した。更に脈理、白濁の評価を行った。結果を表１にまとめた。なお表中のチオール当量は測定値である。【００４７】
実施例４〜６
ポリイソシアネート化合物の種類及び量、ポリチオールの量を表２に示すように変更した以外は、実施例３と同様に重合を行い、耐熱性を測定した。更に脈理、白濁の評価を行った。結果を表２にまとめた。なお表中のチオール当量は測定値である。【００４８】
比較例３〜５
ポリイソシアネート化合物の種類及び量、ポリチオールの量を表２に示すように変更した以外は、比較例１と同様に重合を行い、耐熱性を測定した。更に脈理、白濁の評価を行った。結果を表２にまとめた。なお表中のチオール当量は測定値である。【００４９】
【表１】
2017175407.tif 000008
【００５０】
【表２】
2017175407.tif 000009
【００５１】
表中の各種材料は以下のとおりである。
ＸＤＩ：キシリレンジイソシアネート
Ｈ６ＸＤＩ：ビス（イソシアナトメチル）シクロヘキサン
Ｈ１２ＭＤＩ：ビス（イソシアナトシクロヘキシル）メタン
ＮＢＤＩ：ビス（イソシアナトメチル）ビシクロヘプタン【００５２】
最後に、本発明の実施の形態を総括する。【００５３】
一実施の形態は、
工程１：下記化合物１−１、下記化合物１−２及び下記化合物１−３の混合物１と、ポリイソ（チオ）シアネート化合物とを混合し重合組成物を得る工程と、
工程２：工程１で得られた重合組成物を重合して光学部材を得る工程と、
を備え、
工程１の混合物１のチオール当量の測定値が１０２ｇ／ｅｑ以下である、光学部材の製造方法である。
【化７】
2017175407.tif 000010
【００５４】
一実施の形態の製造方法によれば、上述の範囲のチオール当量の混合物を用いることで、得られる光学部材のＴｇを高めることができ、優れた耐熱性を有する光学部材が得られる。【００５５】
一実施の形態は、
工程Ａ：２−メルカプトエタノールとエピクロロヒドリンをアミン触媒の存在下に反応させ、式（１）：
【化８】
2017175407.tif 000011
で表される化合物を得る工程と、
工程Ｂ：工程Ａで得られた化合物を硫化ナトリウムと反応させることにより、式（２）：
【化９】
2017175407.tif 000012
で表される化合物を得る工程と、
工程Ｃ：工程Ｂで得られた化合物を鉱酸の存在下にチオ尿素と反応させ、イソチウロニウム塩を得る工程と、
工程Ｄ：工程Ｃで得られたイソチウロニウム塩を塩基性物質で加水分解し、化合物１−１、化合物１−２及び化合物１−３の混合物を得る工程と、
工程Ｅ：工程Ｄで得られた混合物を鉱酸及び水で洗浄し、混合物を精製する工程と
を備え、
工程Ｅで得られる混合物のチオール当量の測定値を１０２ｇ／ｅｑ以下とする、ポリチオール混合物の製造方法である。【００５６】
一実施の形態の製造方法によれば、上述の範囲のチオール当量の混合物とすることで光学部材の製造に用いた場合に、得られる光学部材のＴｇを高めることができ、優れた耐熱性を有する光学部材が得られる。【００５７】
今回開示された実施の形態はすべての点で例示であって制限的なものではないと考えられるべきである。本発明の範囲は上記した説明ではなくて請求の範囲によって示され、請求の範囲と均等の意味及び範囲内でのすべての変更が含まれることが意図される。
【国際調査報告】
2017175407.tif 000019
2017175407.tif 000020
2017175407.tif 000021
2017175407.tif 000022